Li - S 전지 의 캐소드 물질 로 사용 하 기 위한 ( 황 입자 가 GO 표면 에 흡착 된 ) 그래핀 - 황 나노 복합 물 을 제조 하 기 위한 용액 석출 방법 이 Liu 등 ( 미국 공개 2012 / 0088154 호 ; 2012 년 4 월 12 일 ) 에 의해 개시 되 었 다 . 이 방법 은 용매 ( CS 2 ) 에서 GO 시트 와 S 를 혼합 하 여 현탁액 을 형성 하 는 것 을 수반 한다 . 이어서 , 용매 를 증발 시켜 고체 나노 복합 물 을 생성 한 다음 , 분쇄 하 여 평균 직경 이 약 50 nm 미만 인 1 차 황 입자 를 갖 는 나노 복합 분말 을 생성 한다 . 불행 하 게 도 , 이 방법 은 40 nm 미만 의 S 입자 를 생성 할 수 있 을 것 으로 보이 지 않 는다 . 생성 된 Li - S 전지 는 매우 짧 은 사이클 수명 을 나타낸다 ( 단지 50 사이클 후 용량 감소 가 50 %). 이러 한 나노 복합 입자 가 폴리머 에 캡슐 화 되 는 경우 에 도 , Li - S 전지 는 100 사이클 후 원래 용량 의 80 % 미만 을 유지 한다 . 이 전지 는 또한 낮 은 방전 용량 을 나타낸다 ( 0 . 1 전류 율 에서 1 , 050 mAh / g ( S 중량 ) 의 비용량 이 1 . 0 전류 율 에서 580 mAh / g 미만 으로 감소 ) . 또한 , 이 는 많 은 비율 의 S 가 리튬 저장 에 기여 하 지 않 았 고 , 그 결과 S 사용 효율 이 낮 았 음 을 의미 한다 .